(57)【要約】【課題】微弱な磁場変化を検出できる磁気センサ素子を提供することを目的とする。【解決手段】本実施形態にかかる磁気センサ素子は、一軸磁気異方性を有する磁化固定層と、前記磁化固定層の一面に積層された非磁性層と、前記非磁性層の前記磁化固定層と反対側の面に積層された磁化自由層と、を備え、前記磁化自由層は、ホイスラー合金を含み、駆動時にボルテックス磁気構造を形成する。【選択図】図１
2017191841.tif 000002
【特許請求の範囲】
【請求項１】
一軸磁気異方性を有する磁化固定層と、
前記磁化固定層の一面に積層された非磁性層と、
前記非磁性層の前記磁化固定層と反対側の面に積層された磁化自由層と、を備え、
前記磁化自由層は、ホイスラー合金を含み、駆動時にボルテックス磁気構造を形成する磁気センサ素子。
【請求項２】
前記磁化自由層の保磁力は、２０Ｏｅ以下である請求項１に記載の磁気センサ素子。
【請求項３】
前記磁化自由層の磁化と前記磁化固定層の磁化による磁気抵抗効果のＭＲ比は、１０％以上である請求項１又は２のいずれかに記載の磁気センサ素子。
【請求項４】
前記ホイスラー合金が、Ｃｏ２（ＦｅｘＭｎ１−ｘ）Ｓｉ（０≦ｘ≦１）合金である請求項１〜３のいずれか一項に記載の磁気センサ素子。
【請求項５】
前記磁化自由層の厚みは、１５ｎｍ以上５０ｎｍ以下である請求項１〜４のいずれか一項に記載の磁気センサ素子。
【請求項６】
前記磁化自由層を積層方向から平面視した形状が、円形である請求項１〜５のいずれか一項に記載の磁気センサ素子。
【請求項７】
前記磁化自由層を積層方向から平面視した面の径は、１０μｍ以下である請求項６に記載の磁気センサ素子。
【請求項８】
前記非磁性層が非磁性金属層である請求項１〜７のいずれか一項に記載の磁気センサ素子。
【請求項９】
請求項１〜８のいずれか一項に記載の磁気センサ素子と、
前記磁気センサ素子の積層方向に電流を印加する電流源と、
前記磁気センサ素子における電圧変化を出力する出力手段と、を備える磁気センサ。
【発明の詳細な説明】
【技術分野】
【０００１】
本発明は、磁気センサ素子及び磁気センサに関する。
【背景技術】
【０００２】
磁気抵抗効果素子として、強磁性層と非磁性層の多層膜からなる巨大磁気抵抗（GMR:Giant Magneto Resistive）素子、及び、非磁性層に絶縁層（トンネルバリア層、バリア層）を用いたトンネル磁気抵抗（TMR:Tunnel Magneto Resistive）素子が知られている。磁気抵抗効果素子は、磁化固定層と磁化自由層との磁化の相対角に応じた抵抗値変化を利用した素子である。磁気抵抗効果素子は、磁気センサ素子、高周波部品、磁気ヘッド及び不揮発性ランダムアクセスメモリ（MRAM:Magnetoresistive Randam Access Memory）素子等の種々の素子に用いられている。
【０００３】
磁気抵抗効果素子の一つとして、磁化自由層の磁化の振動を利用したスピントルク発振素子が知られている。スピントルク発振素子は、磁化固定層と、非磁性層と、磁化自由層とが順に積層された構造を有する。スピントルク発振素子の積層方向に電流を流すと磁化自由層の磁化が定常な振動状態を示す。磁化自由層の磁化の振動を利用して、ＧＨｚ帯域の電磁波を発振するマイクロ波発振素子への応用や、磁気センサ素子への応用が進められている。
【０００４】
例えば、特許文献１には、スピントルク発振素子を磁気センサ素子として用いた磁気ヘッドが記載されている。磁化自由層の磁化振動の振幅や周波数が、磁気センサ素子に作用する外部磁場に依存することを利用して、磁気記録媒体からの外部磁場による磁化振動の振幅、周波数又は位相の変化等を検出している。
【先行技術文献】
【特許文献】
【０００５】
【特許文献１】特開２０１６−６７１６号公報
【非特許文献】
【０００６】
【非特許文献１】Takeshi Seki,et al.Applied Physics Letters,105,092406(2014).
【発明の概要】
【発明が解決しようとする課題】
【０００７】
しかしながら、特許文献１に記載された磁気センサ素子は大きな磁場変化を検出することはできるが、ＳＱＵＩＤ（Superconducting Quantum Interference Device）により検出されるフェムトテスラ（１０−１５Ｔ）レベルの微弱な磁場変化を検出することはできない。
【０００８】
本発明は上記問題に鑑みてなされたものであり、微弱な磁場変化を検出できる磁気センサ素子を提供することを目的とする。
【課題を解決するための手段】
【０００９】
本発明者らは、磁化自由層にホイスラー合金を用いることで大きな磁気抵抗効果を実現し、磁化自由層がボルテックス磁気構造を形成することで、微弱な磁場変化を検出できることを見出し、本発明を完成させた。
すなわち、本発明は、上記課題を解決するため、以下の手段を提供する。
【００１０】
（１）本発明の一態様にかかる磁気センサ素子は、一軸磁気異方性を有する磁化固定層と、前記磁化固定層の一面に積層された非磁性層と、前記非磁性層の前記磁化固定層と反対側の面に積層された磁化自由層と、を備え、前記磁化自由層は、ホイスラー合金を含み、駆動時にボルテックス磁気構造を形成する。
【００１１】
（２）上記（１）に記載の磁気センサ素子において、前記磁化自由層の保磁力は、２０Ｏｅ以下である構成でもよい。
【００１２】
（３）上記（１）又は（２）のいずれかに記載の磁気センサ素子において、前記磁化自由層の磁化と前記磁化固定層の磁化による磁気抵抗効果のＭＲ比は、１０％以上である構成でもよい。
【００１３】
（４）上記（１）〜（３）のいずれか一つに記載の磁気センサ素子において、前記ホイスラー合金は、Ｃｏ２（ＦｅｘＭｎ１−ｘ）Ｓｉ（０≦ｘ≦１）合金でもよい。
【００１４】
（５）上記（１）〜（４）のいずれか一つに記載の磁気センサ素子において、前記磁化自由層の厚みは、１５ｎｍ以上５０ｎｍ以下であってもよい。
【００１５】
（６）上記（１）〜（５）のいずれか一つに記載の磁気センサ素子において、前記磁化自由層を積層方向から平面視した形状が、円形であってもよい。
【００１６】
（７）上記（６）に記載の磁気センサ素子において、前記磁化自由層を積層方向から平面視した面の径は、１０μｍ以下であってもよい。
【００１７】
（８）上記（１）〜（７）のいずれか一つに記載の磁気センサ素子において、前記非磁性層が非磁性金属層であってもよい。
【００１８】
（９）本発明の一態様にかかる磁気センサは、上記（１）〜（８）のいずれか一つに記載の磁気センサ素子と、前記磁気センサ素子の積層方向に電流を印加する電流源と、前記磁気センサ素子における電圧変化を出力する出力手段と、を備える。
【発明の効果】
【００１９】
本発明の一態様に係る磁気センサ素子によれば、磁化自由層がボルテックス磁気構造を形成し、磁化自由層の有効磁場が安定化するため、微弱な磁場変化も検出できる。
【図面の簡単な説明】
【００２０】
【図１】本発明の一態様に係る磁気センサの模式図である。
【図２】ホイスラー合金の結晶構造の模式図である。
【図３】本発明の一態様にかかる磁気センサ素子の磁化自由層におけるボルテックス磁気構造を模式的に示した平面図である。
【図４】磁化自由層にＣｏ２（Ｆｅ０．４Ｍｎ０．６）Ｓｉ合金を用い、磁化自由層を積層方向から平面視した面の径と、磁化自由層の厚みを変化させた際におけるボルテックス磁気構造を形成する領域を示したグラフである。
【図５】本発明の一態様にかかる磁気センサ素子の磁化自由層におけるボルテックス磁気構造の時間変化を模式的に示した平面図である。
【図６】本発明の一態様にかかる磁気センサ素子の抵抗値の時間変化を模式的に示したグラフである。
【図７】本発明の一態様にかかる磁気センサにより微弱な外部磁場の変動を検出する方法について説明するための模式図である。
【図８】比較例にかかる磁気センサにおける磁気センサ素子を模式的に示した斜視図である。
【図９】実施例１における磁化自由層に形成された磁区像を示す図である。
【図１０】実施例２にかかる磁気センサ素子により出力された高周波電圧の発振スペクトルを示した図である。
【発明を実施するための形態】
【００２１】
以下、本発明について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、その要旨を変更しない範囲で適宜変更して実施することが可能である。
【００２２】
図１は、本発明の一態様にかかる磁気センサ１００の模式図である。
図１に示すように、磁気センサ１００は、磁気センサ素子１０と、電流源２０と、出力手段３０とを備える。磁気センサ１００は、電流源２０から供給された電流により生じる磁気センサ素子１０の抵抗値変化を電圧として読出し、読出した電圧を出力手段３０で外部に出力する。
【００２３】
（磁気センサ素子）
磁気センサ素子１０は、磁化固定層１と、非磁性層２と、磁化自由層３とを備える。以下、磁化固定層１、非磁性層２及び磁化自由層３が積層されている方向を積層方向といい、磁化固定層１に対して非磁性層２側を「上」、非磁性層２と反対側を「下」ということがある。また、積層方向に対して垂直な面の延在方向を面内方向ということがある。
図１において、磁化固定層１の下側には下地層４が設けられ、磁化自由層３の上側には、キャップ層５が設けられている。
【００２４】
磁化固定層１は、一軸方向に磁気異方性を有する強磁性体である。磁化固定層１の磁化の向きは面内方向のいずれかの方向に固定されている。
【００２５】
磁化固定層１に用いる材料には、積層した際に一軸磁気異方性を有する公知の材料を用いることができる。例えば、Ｃｒ、Ｍｎ、Ｃｏ、Ｆｅ及びＮｉからなる群から選択される金属、これらの金属を１種以上含み強磁性を示す合金、又は、これらの金属とＢ、Ｃ及びＮの少なくとも１種以上の元素とを含む合金を用いることができる。具体的には、Ｃｏ−ＦｅやＣｏ−Ｆｅ−Ｂが挙げられる。
【００２６】
この他に磁化固定層１には、スピン分極率の高い材料として、Ｃｏ２ＦｅＳｉなどのホイスラー合金を用いることができる。磁化固定層１にスピン分極率の高い材料を用いると、磁気センサ１００の出力電圧をより大きくすることができる。
図２は、ホイスラー合金の結晶構造を模式的に示した図である。ホイスラー合金は、Ｘ２ＹＺの化学組成をもつ金属間化合物を含む。Ｘは、周期表上でＣｏ、Ｆｅ、Ｎｉ、Ｃｕ族の遷移金属元素又は貴金属元素である。Ｙは、Ｍｎ、Ｖ、Ｃｒ又はＴｉ族の遷移金属であり、Ｘとして記載の元素種を選択することもできる。Ｚは、ＩＩＩ族からＶ族の典型元素である。例えば、Ｃｏ２（ＦｅｘＭｎ１−ｘ）Ｓｉ（０≦ｘ≦１）などが挙げられる。
【００２７】
非磁性層２は、磁化固定層１上に積層される。
非磁性層２を構成する材料は、金属でも、絶縁体でもよい。非磁性層２が金属の場合、磁気センサ素子１０は一般にＧＭＲ素子と呼ばれる。非磁性層２が絶縁体の場合、磁気センサ素子１０は一般にＴＭＲ素子と呼ばれる。
【００２８】
非磁性層２が金属からなる場合、その材料としては、Ｃｕ、Ａｕ、Ａｇ等を用いることができる。
また、非磁性層２が絶縁体（トンネルバリア層）からなる場合、その材料としては、Ａｌ２Ｏ３、ＳｉＯ２、ＭｇＯ又はＭｇＡｌ２Ｏ４を用いることができる。またこれらの他にも、Ａｌ、Ｓｉ、Ｍｇの一部が、Ｚｎ、Ｂｅ等に置換された材料等も用いることができる。
【００２９】
非磁性層２には、上述のように非磁性金属層及び非磁性絶縁層のいずれも選択することができるが、非磁性金属層であることが好ましい。非磁性層２を非磁性金属層とすることで、磁気センサ素子１０の積層方向に電流を印加した際にショットノイズの発生を抑制することができる。また使用態様時に磁気センサ素子１０には電流を印加し続けるが、非磁性層２を非磁性金属層とすることで、非磁性層２が絶縁破壊する等の問題を避けることができる。
【００３０】
磁化自由層３は、非磁性層２上に積層される。磁化自由層３は円柱状に加工され、積層方向から平面視した面の形状は円形である。ここで「円形」は真円に限られず、楕円等でもよい。磁化自由層３は駆動時にボルテックス磁気構造を形成する。
【００３１】
図３は、本発明の一態様にかかる磁気センサ素子１０の磁化自由層３におけるボルテックス磁気構造を模式的に示した平面図である。磁気センサ１００の使用時において磁気センサ素子１０の積層方向に電流が印加され、磁気センサ素子１０に外部磁場が印加されると、磁化自由層３内にボルテックス磁気構造が形成される。
【００３２】
ボルテックス磁気構造は、図３に示すように、コア領域３Ａと、ボルテックス領域３Ｂからなる。
【００３３】
コア領域３Ａにおけるスピンは、磁化自由層３の積層方向に配向している。コア領域３Ａは、磁化自由層３を積層方向から平面視した面の中心Ｃ（以下、単に「中心」ということがある）を基準に円を描くように、面内方向に移動する。図３において、時間経過とともにコア領域３Ａが移動する軌跡を点線で図示している。
【００３４】
ボルテックス領域３Ｂにおけるスピンは、磁化自由層３の面内方向にコア領域３Ａを取り囲み、コア領域３Ａのスピンを軸に渦を巻いている。
【００３５】
磁化自由層３の形状は、安定的なボルテックス磁気構造の形成に寄与する。具体的には、磁化自由層３の厚みと磁化自由層３を積層方向から平面視した面の径とは、安定的なボルテックス磁気構造の形成に影響を与える。
【００３６】
図４は、磁化自由層３にＣｏ２（Ｆｅ０．４Ｍｎ０．６）Ｓｉ合金を用い、磁化自由層３を積層方向から平面視した面の径と、磁化自由層３の厚みを変化させた際におけるボルテックス磁気構造を形成する領域を示したグラフである。図４において、横軸は磁化自由層３を積層方向から平面視した面の径であり、縦軸は磁化自由層３の厚みである。また点線より図示左上の領域はボルテックス磁気構造が容易に形成された領域であり、点線より図示右下の領域はボルテックス磁気構造が形成するのが困難な領域である。
【００３７】
ボルテックス磁気構造を安定的に形成するという観点からは、磁化自由層３の厚みは厚い方が好ましい。一方で、磁化自由層３の厚みが厚くなると、磁気センサ素子１０の積層方向の素子抵抗が大きくなる。素子抵抗が大きくなると、磁化固定層１と磁化自由層３の磁気の向きの相対角に応じて変化する検出すべき磁気抵抗変化とノイズとの切り分けが難しくなる。換言すると、磁気センサ素子１０のＭＲ比を高めるためには、磁化自由層３の厚みは薄い方が好ましい。すなわち、安定的にボルテックス磁気構造を形成し、かつ、高いＭＲ比を得るためには、磁化自由層３の厚みは、１５ｎｍ以上５０ｎｍ以下であることが好ましい。
【００３８】
また、磁化自由層３を積層方向から平面視した面の径は、磁化自由層３の厚みに応じて適宜設計することが好ましい。磁化自由層３は、電子線リソグラフィ又はフォトリソグラフィ等を利用して加工される。そのため、磁化自由層３を積層方向から平面視した面の径は、形状加工性の観点からは、１０μｍ以下であることが好ましく、５μｍ以下であることがさらに好ましい。磁化自由層３を積層方向から平面視した面の径がこの範囲内であれば、上述の磁化自由層３の厚み範囲内でも、安定的にボルテックス磁気構造を形成することができる。ここで磁化自由層３を積層方向から平面視した面の形状が真円以外の場合、「径」は磁化自由層３と内接する円の径を意味する。
【００３９】
また磁化自由層３は、磁気異方性が弱く、スピン分極率が大きい物質を含むことが好ましい。「磁気異方性が弱い」は、磁化自由層３の保磁力が２０Ｏｅ以下であると換言することができる。また「スピン分極率が大きい」は、磁化自由層３の磁化と磁化固定層１の磁化による磁気抵抗効果のＭＲ比が１０％以上であると換言することができる。
【００４０】
磁気異方性は、強磁性体中のスピンの向きによって、その内部エネルギーが異なる性質である。一方で、保磁力は、磁化された磁性体を磁化されていない状態に戻すために必要な反対向きの外部磁場の強さをいう。そのため、磁気異方性と保磁力は同一ではないが、互いに密接な関係を有する概念である。磁気異方性が強ければ保磁力が大きくなり、磁気異方性が弱ければ保磁力が小さくなる。そのため、磁気異方性の強弱を保磁力の強弱として表現することができる。
【００４１】
磁化自由層３内のスピンは、磁化自由層３の磁気異方性が非常に強い（磁化自由層３の保磁力が大きい）場合、ボルテックス磁気構造を形成せずに一軸に配向する。一軸に配向した方が、エネルギー的に安定になるためである。つまり、磁化自由層３の磁気異方性が強いと、磁化自由層３内にボルテックス磁気構造を形成することが難しくなる。
【００４２】
これに対し、磁化自由層３の保磁力が２０Ｏｅ以下であれば、磁化自由層３内に安定的にボルテックス磁気構造を形成することができる。より安定的にボルテックス磁気構造を形成するためには、磁化自由層３の保磁力は１５Ｏｅ以下であることがより好ましく、１０Ｏｅ以下であることがさらに好ましい。
【００４３】
またスピン分極率は、物質内の上向きスピンと下向きスピンの差を意味する。例えば、物質内のスピンが全て上向きスピン又は下向きスピンの場合はスピン分極率が１００％であり、上向きスピンと下向きスピンが同数の場合はスピン分極率が０％である。
【００４４】
一方で、ＭＲ比は、以下の一般式（１）で表現され、磁化固定層１及び磁化自由層３のスピン分極率に比例する。
ＭＲ比＝（ＲＡＰ−Ｒｐ／Ｒｐ）×１００  ∝Ｐ１Ｐ２  …（１）
ＲＰは磁化固定層１と磁化自由層３の磁化の向きが平行の場合の抵抗であり、ＲＡＰは磁化固定層１と磁化自由層３の磁化の向きが反平行の場合の抵抗である。またＰ１は磁化固定層１のスピン分極率であり、Ｐ２は磁化自由層３のスピン分極率である。
【００４５】
そのため、スピン分極率とＭＲ比は同一ではないが、互いに密接な関係を有する概念である。磁化固定層１及び磁化自由層３のスピン分極率が大きければＭＲ比は大きくなり、磁化固定層１及び磁化自由層３のスピン分極率が小さければＭＲ比が小さくなる。そのため、スピン分極率の大小をＭＲ比の大小として表現することができる。磁化自由層３のスピン分極率は、磁化自由層３と非磁性層２との界面等の界面の効果の影響を含むため、正確に見積もることが困難であるが、ＭＲ比は抵抗変化率を測定すれば容易に測定できる。
【００４６】
磁化自由層３の磁化と磁化固定層１の磁化による磁気抵抗効果のＭＲ比が大きいと、磁化自由層３と磁化固定層１の磁化の向きの相対角変化により生じる抵抗値変化量が大きくなる。すなわち、磁気センサ素子１０が出力する高周波電圧の電位差が大きくなる。出力される高周波電圧の電位差が大きくなれば、出力される情報とノイズの区別が明確になり、磁気センサ１００の感度が高まる。
【００４７】
また磁化自由層３は、ホイスラー合金を含む。ホイスラー合金は、ハーフメタルと言われ、フェルミ面に一方のスピンを有する電子のみが存在する。そのため、高いスピン分極率を実現することができ、理論的には室温で１００％のスピン分極率を達成できると予想されている。
【００４８】
磁化自由層３に用いることができるホイスラー合金は、磁化固定層１で示したものと同様である。上述したホイスラー合金の中でも、Ｃｏ２（ＦｅｘＭｎ１−ｘ）Ｓｉ（０≦ｘ≦１）合金を用いることが好ましい。この合金の組成比は、０．２≦ｘ≦０．８であることが好ましく、０．３≦ｘ≦０．７であることより好ましく、０．３５≦ｘ≦０．５であることがさらに好ましい。Ｃｏ２（ＦｅｘＭｎ１−ｘ）Ｓｉ合金は高いスピン分極率を有するため、高いＭＲ比を得ることができる。また、特に組成を上述の範囲とすることで、より高いＭＲ比を得ることができる。
【００４９】
下地層４は、図示略の基板上に積層される。下地層４は、基板と磁化固定層１の結晶構造の違いを緩和するためのバッファ層である。下地層４を設けると、磁化固定層１を含む各層の結晶配向性、結晶粒径等の結晶性を高めることができる。下地層４は、必須の層ではなく、用途に応じて省くことができる。
【００５０】
図１に示す下地層４は、第１下地層４Ａと第２下地層４Ｂからなる。下地層４は、図１に示す態様に限られず、１層でもよいし、３層以上の複数層積層してもよい。下地層４の構成を工夫することにより磁気センサ素子１０を構成する各層の結晶性を高め、磁気特性の改善が可能となる。
【００５１】
下地層４は、磁化固定層１と同様の結晶構造を有していることが好ましい。下地層４には、例えば、Ａｌ、Ｃｒ、Ｆｅ、Ｃｏ、Ｒｈ、Ｐｄ、Ａｇ、Ｉｒ、Ｐｔ、Ａｕ、Ｍｏ、Ｗの群から選択される少なくとも１つの元素を含む物質を用いることができる。この物質には、単体金属、合金、酸化物、窒化物等が含まれる。
【００５２】
キャップ層５は、磁化自由層３上に積層されている。キャップ層５は、磁化自由層３から元素の拡散を抑制する。またキャップ層５は磁化自由層３の酸化を抑制する。またキャップ層５は、磁気センサ素子１０の各層の結晶配向性にも寄与する。その結果、キャップ層５を設けることで、磁気センサ素子１０における磁化固定層１及び磁化自由層３の磁性の配向性が安定化し、磁気センサ素子１０を低抵抗化することができる。キャップ層５は、必須の層ではなく、用途に応じて省くことができる。
【００５３】
キャップ層５には、導電性が高い材料を用いることが好ましい。例えば、Ｒｕ、Ｔａ、Ｃｕ、Ａｇ、Ａｕ等を用いることができる。キャップ層５が導電性を有することで、磁気センサ素子１０の積層方向に電流を流すための電極としても機能することができる。キャップ層５の結晶構造は、隣接する磁化自由層３の結晶構造に合せて設定することが好ましい。
【００５４】
磁気センサ素子１０の各層は、例えば、スパッタ装置を用いて形成することができる。成膜法としてはマグネトロンスパッタ法のほか、蒸着法、レーザアブレーション法、ＭＢＥ法等の薄膜作成法を用いることができる。また円柱状の非磁性層２及び磁化自由層３は、電子線リソグラフィ又はフォトリソグラフィ等の公知の方法で作製できる。
【００５５】
（電流源）
電流源２０は、磁気センサ素子１０の積層方向に電流を印加する。図１では、電流源２０は、磁気センサ素子１０の下地層４とキャップ層５に接続されている。電流源２０は、公知の電流源を用いることができる。
【００５６】
（出力手段）
出力手段３０は、磁気センサ素子１０の磁化自由層３の磁化の向きと磁化固定層１の磁化の向きとの相対角変化により生じる抵抗値変化を電圧として出力する。出力手段３０は、アンプ３１と検出部３２とを有する。検出部３２には、オシロスコープやスペクトルアナライザー等を用いることができる。また磁気センサ素子１０から出力された高周波電圧と、磁気センサ素子１０へ印加する直流電流とを分離するバイアスティー３３が、出力手段３０と磁気センサ素子１０の間に配設されている。
【００５７】
次いで、磁気センサ１００の動作について説明する。
磁気センサ１００の磁気センサ素子１０に外部磁場を印加する。また電流源２０によって、磁気センサ素子１０の積層方向に電流を印加する。
【００５８】
磁気センサ素子１０に外部磁場と電流が印加されると、磁化自由層３にボルテックス磁気構造が形成される。
【００５９】
上述のようにボルテックス磁気構造におけるコア領域３Ａは、中心Ｃを基準に円を描くように、面内方向に移動する。またボルテックス領域３Ｂにおけるスピンは磁化自由層３の面内方向にコア領域３Ａを取り囲み、コア領域３Ａのスピンを軸に渦を巻く。すなわち、磁化自由層３におけるスピンは、回転軸を面内方向に変化させながら渦を巻く。
【００６０】
図５は、本発明の一態様にかかる磁気センサ素子１０の磁化自由層３におけるボルテックス磁気構造の時間変化を積層方向から平面視した模式図である。図５は、任意の時間ａにおけるボルテックス磁気構造と、その任意の時間における磁化自由層３の有効磁化の向き（黒矢印）と、磁化固定層１の有効磁化の向き（白抜き矢印）を示す。また図５は、任意の時間から一定の時間経過後の時間ｂ、時間ｃ、時間ｄにおけるボルテックス磁気構造と、その時間における磁化自由層３の有効磁化の向き（黒矢印）と、磁化固定層１の有効磁化の向き（白抜き矢印）を示す。時間は、時間ａ、時間ｂ、時間ｃ、時間ｄの順に流れる。ここで、「有効磁化」とは、磁化固定層１又は磁化自由層３のスピンをマクロに総和したものを意味する。
【００６１】
図５に示すように、ある任意の時間ａにおいてコア領域３Ａの位置は、中心Ｃより＋ｘ方向にずれている。ここで、ｘ方向は、中心Ｃを基準とした面内方向の任意の一方向であり、ｙ方向は面内方向でｘ方向と直交する方向である。
【００６２】
ボルテックス領域３Ｂにおけるスピンの向きは、場所毎に異なる。図５に示すように、中心Ｃを基準にコア領域３Ａより＋ｘ方向に存在するスピンは＋ｙ方向に配向し、−ｘ方向に存在するスピンは−ｙ方向に配向し、＋ｙ方向に存在するスピンは−ｘ方向に配向し、−ｙ方向に存在するスピンは＋ｘ方向に配向する。
【００６３】
ある任意の時間ａにおいては、相対的に−ｙ方向に配向したスピンの量が多くなる。コア領域３Ａの位置が中心Ｃより＋ｘ方向にずれ、相対的に−ｙ方向に配向したスピンが存在する領域の面積が増えるためである。その結果、ある任意の時間ａにおける磁化自由層３の有効磁化の向きは、−ｙ方向になる。
【００６４】
任意の時間ａから一定の時間が経過した時間ｂ、時間ｃ、時間ｄにおいてもそれぞれ同様のことが言える。
【００６５】
時間ｂにおいては、コア領域３Ａの位置は中心Ｃを基準に−ｙ方向にある。そのため、時間ｂでは、相対的に−ｘ方向に配向したスピンが存在する領域の面積が増え、磁化自由層３の有効磁化の向きは、−ｘ方向になる。
時間ｃにおいては、コア領域３Ａの位置は中心Ｃを基準に−ｘ方向にある。そのため、時間ｃでは、相対的に＋ｙ方向に配向したスピンが存在する領域の面積が増え、磁化自由層３の有効磁化の向きは、＋ｙ方向になる。
時間ｄにおいては、コア領域３Ａの位置は中心Ｃを基準に＋ｙ方向にある。そのため、時間ｄでは、相対的に＋ｘ方向に配向したスピンが存在する領域の面積が増え、磁化自由層３の有効磁化の向きは、＋ｘ方向になる。
【００６６】
なお、図５に示すスピンの向きは一例であり、逆向きのカイラリティを有する場合もある。この場合、スピンの方向の正負の符号は逆転する。
【００６７】
これに対し、磁化固定層１の有効磁化の向き（白抜き矢印）は、常に面内方向の任意の方向に向いている。図５では、磁化固定層１の有効磁化の向きは、＋ｘ方向に向いている。すなわち、磁化固定層１の有効磁化に対する磁化自由層３の有効磁化の相対角は、時間と共に変化する。
【００６８】
図６は、本発明の一態様にかかる磁気センサ素子１０の抵抗値の時間変化を模式的に示したグラフである。縦軸は磁気センサ素子１０の素子抵抗であり、横軸は時間である。
【００６９】
図６に示すように、ある任意の時間ａにおける磁気センサ素子１０の抵抗値は、Ｒａである。ある任意の時間ａから一定時間が経過し、時間ｂに至ると、磁化固定層１と磁化自由層３の有効磁化の向きは互いに反平行になる（図５のｂ参照）。このとき、磁気センサ素子１０の抵抗値Ｒｂは最大値を示す。その後、時間ｃを経て時間ｄに至ると、磁化固定層１と磁化自由層３の有効磁化の向きは互いに平行になる（図５のｄ参照）。このとき、磁気センサ素子１０の抵抗値Ｒｄは最小値を示す。また時間ｃと時間ａにおいては、磁化固定層１の磁化に対する磁化自由層３の磁化の相対角が同じであるため、時間ｃにおける抵抗値Ｒｃは、時間ａにおける抵抗値Ｒａと同じとなる。
【００７０】
このように、磁気センサ素子１０の駆動時における抵抗値は、時間と共に一定の周波数で変化する。磁気センサ素子１０に印加する電流は定電流であるため、オームの法則により、出力される電圧は、一定の周波数を有する高周波電圧となる。周波数は、磁気センサ素子１０の構造や組成等で変化するが、一般にＧＨｚ帯域の周波数である。
【００７１】
そして、磁気センサ素子１０により生じた高周波電圧は、バイアスティー３３で直流成分と分離され、出力手段３０に出力される。出力手段３０では、検出した高周波電圧をアンプ３１で増幅し、検出部３２で検出する。
【００７２】
磁気センサ１００は、外部磁場の変動を検出する。次に、検出手順について説明する。図７は、磁気センサ１００により微弱な外部磁場の変動を検出する方法について説明するための模式図である。縦軸は検出する信号強度であり、横軸は周波数である。
【００７３】
上述のように、一定の外部磁場及び一定の電流が印加された磁気センサ素子１０は、出力周波数がｆ０の高周波電圧を出力する。検出部３２に検出周波数がｆｄの高周波信号を検波するミキサー等の整流器を設け、高周波電圧の出力周波数（ｆ０）とミキサーの検出周波数（ｆｄ）とを一致させる。すると、図７（ａ）に示すように、磁気センサ素子１０で生じた高周波電圧は検出部３２で検波できる。つまり、磁気センサ素子１０に、一定の外部磁場及び一定の電流が印加され続けると、一定の出力周波数（ｆ０）の高周波電圧が出力され、検出部３２は高周波電圧を信号として検波する。
【００７４】
これに対し、磁気センサ素子１０に外部磁場が変動すると、コア領域３Ａが中心Ｃの周りを回転する動きや、コア領域３Ａの周囲を渦巻くボルテックス領域３Ｂのスピンの動きが変化する。すなわち、上述のボルテックス磁気構造の運動状態が変化する。ボルテックス磁気構造の運動状態が変化すると、図６に示す抵抗値変化の周期が変化し、出力される高周波電圧の周波数が変化する。
【００７５】
すなわち、磁気センサ素子１０に印加される磁場が基準状態の磁場ＨからＨ＋ΔＨに変動すると、高周波電圧の出力周波数は、ｆ０からｆ０’（ｆ０＋Δｆ０）に変動する。
【００７６】
出力される高周波電圧の出力周波数がｆ０’に変化すると、高周波電圧の出力周波数ｆ０’とミキサーの検出周波数ｆｄとが一致しなくなる。その結果、検出部３２は高周波電圧を信号として検波できなくなる。すなわち、磁気センサ１００は、外部磁場の変動を出力される信号強度として検出することができる。
【００７７】
本発明の一態様にかかる磁気センサ１００は、外部磁場の変動を磁化自由層３のボルテックス磁気構造の運動状態の変化として読み出している。そのため、外部磁場の変動を高感度に読み出すことができる。その理由について、比較例を挙げて説明する。
【００７８】
図８は、比較例にかかる磁気センサ１００における磁気センサ素子１０を模式的に示した斜視図である。比較例に係る磁気センサ素子１０’は、磁化自由層３がボルテックス磁気構造を形成せずに、磁化自由層３の磁化が振動するシングルスピンモデルの磁気センサ素子１０’である点が異なる。その他の構成については、本実施形態にかかる磁気センサ素子１０と同様であり、図１と同一の符号を付し、説明を省略する。
【００７９】
比較例１にかかる磁気センサ素子１０’は、磁化自由層３’の磁化が振動することで、磁化固定層１の磁化との相対角差により抵抗値変化が生じる。このとき磁化自由層３’をミクロに見ると、各スピンの向きは必ずしも一定ではない。例えば、磁化自由層３’の中心部と外縁部とでは、スピンが感じる磁場強度が異なり、それぞれの位置におけるスピンは異なる振動状態となる。そのため、磁気センサ素子１０’の抵抗値変化の周波数にバラツキが生じ、出力される高周波電圧の周波数もバラつく。
【００８０】
これに対し、本実施形態にかかる磁気センサ素子１０は、磁化自由層３のボルテックス磁気構造の運動状態の変化を、高周波電圧として読み出している。ボルテックス磁気構造は、渦状に形成されたスピンの流れを有する。そのため、それぞれの領域をミクロに見た際のスピンの向きは所定の方向に揃う。その結果、磁化自由層３全体の有効磁場のバラツキは少なくなり、図６に示すように、磁気センサ素子１０の抵抗値変化は一定の周波数となり、出力される高周波電圧の周波数も一定となる。
【００８１】
高周波電圧の周波数が一定になると、出力される信号の線幅が狭くなる（図７（ａ）、（ｂ）参照）。信号の線幅が狭くなると、高周波電圧の周波数が基準の周波数ｆ０から僅かに変動（Δｆ０）した場合でも、検出周波数ｆｄで出力される信号強度が大幅に低下する。すなわち、本実施形態にかかる磁気センサ素子１０は、僅かな磁場変化も高感度に検出することができる。
【００８２】
また本実施形態にかかる磁気センサ素子１０は、ボルテックス磁気構造を形成する磁化自由層３がホイスラー合金を含むことで、高周波電圧の電圧変化量を大きくでき、図７に示す出力される信号の強度を大きくできる。得られる信号強度が大きいと、信号がノイズに紛れることが避けられ、磁気センサ１００の検出感度が高まる。
【００８３】
図５に示すように、ボルテックス磁気構造中に、磁化自由層３の有効磁化方向（黒矢印）と逆向きのスピンが生じることは避けられない。有効磁化方向と逆向きのスピンの量が多くなると、ＭＲ比が小さくなり、高周波電圧の出力が小さくなる。しかしながら、本実施形態にかかる磁気センサ素子１０は、ボルテックス磁気構造を形成する磁化自由層３がスピン分極率の高いホイスラー合金を有する。そのため、有効磁化方向（黒矢印）と逆向きのスピンが生じても、大きな信号強度を維持することができる。
【００８４】
なお、ここまで磁気センサ素子１０を磁気センサ１００の一部品として用いる態様について説明した。一方で、上述のように磁気センサ素子１０は、高周波信号を生み出すことができる。そのため、磁気センサ素子１０を、マイクロ波発振素子として用いることもできる。
【００８５】
以上、本発明の好ましい実施の形態について詳述したが、本発明は特定の実施の形態に限定されるものではなく、特許請求の範囲内に記載された本発明の要旨の範囲内において、種々の変形・変更が可能である。
【実施例】
【００８６】
（実施例１）
実施例１では、所定の形状の磁性層内にボルテックス磁気構造が形成されるかを確認した。すなわち、磁気センサ素子１０における磁化自由層３内にボルテックス磁気構造を好適に形成できるかを確認した。
【００８７】
（１００）結晶面を有するＭｇＯ単結晶からなる基板上に、スパッタにより各層を形成した。下地層４は厚み２０ｎｍで、１層構造とした。下地層４上には、磁性層を５０ｎｍ積層した。そして、積層した磁性層を電子線リソグラフィにより円形状に加工した。
【００８８】
各層の組成は、以下のようにした。
下地層４：Ｃｒ
磁性層（磁化自由層３）：Ｃｏ２（Ｆｅ０．4Ｍｎ０．６）Ｓｉ合金
【００８９】
図９は、実施例１における磁化自由層３に形成された磁区像を示す図である。図９（ａ）は磁化自由層３を積層方向から平面視した面の径が５０ｎｍの場合であり、図９（ｂ）は磁化自由層３を積層方向から平面視した面の径が２μｍの場合であり、図９（ｃ）は、磁化自由層３を積層方向から平面視した面の径が５μｍの場合である。磁区像は、光電子顕微鏡を用いて測定し、Ｘ線磁気円二色性（Ｘ−ｒａｙ  ｍａｇｎｅｔｉｃ  ｃｉｒｃｕｌａｒ  ｄｉｃｈｒｏｉｓｍ：ＸＭＣＤ）を利用してコントラスト化した。
【００９０】
磁区像において、コントラストの濃い黒色部分は一定の方向にスピンが配向し、コントラストの薄い白色部分はその反対の方向にスピンが配向していることを示す。また白色部分と黒色部分を繋ぐ領域では、スピン配向が変化しているため中間のコントラストとなっている。図９（ｃ）に、得られた磁区像の写真から読み取れるスピンの向きを示す。
すなわち、図９（ａ）〜（ｃ）から、いずれの場合もボルテックス磁気構造が好適に形成されていることが分かる。
【００９１】
（実施例２）
実施例２では、磁気センサ素子１０により出力される信号のスペクトルを確認した。
【００９２】
実施例２では、（１００）結晶面を有するＭｇＯ単結晶からなる基板上に、スパッタにより各層を形成した。下地層４は各層の厚みを２０ｎｍとし、２層構造とした。下地層４上には、磁化固定層１を２０ｎｍ積層した。次いで、非磁性層２、磁化自由層３、キャップ層５を順に積層した。キャップ層５は２層構造とした。非磁性層２の厚みは５ｎｍ、磁化自由層３の厚みは３０ｎｍ、キャップ層５の厚みは１層目を２ｎｍとし、２層目を３ｎｍとした。そして、積層した薄膜資料を電子線リソグラフィにより円形状に加工した。磁化自由層３を積層方向から平面視した面の径は２４０ｎｍとした。
【００９３】
各層の組成は、以下のようにした。
第２下地層４Ｂ：Ｃｒ
第１下地層４Ａ：Ａｇ
磁性化固定層１：Ｃｏ２（Ｆｅ０．4Ｍｎ０．６）Ｓｉ合金
非磁性層２：Ａｇ
磁化自由層３：Ｃｏ２（ＦｅｘＭｎ１−ｘ）Ｓｉ合金
キャップ層５：ＡｇとＡｕの積層構造
【００９４】
図１０は、実施例２にかかる磁気センサ素子１０により出力された高周波電圧の発振スペクトルを示した図である。横軸は高周波電圧の周波数であり、縦軸はパワースペクトル密度（ＰＳＤ）である。
【００９５】
図１０に示すように、実施例２にかかる磁気センサ１００は、出力１０ｎＷ、Ｑ値（周波数／線幅）が４０００であった。図８に示すシングルスピンモデルの場合、出力はｐＷであり、Ｑ値は良くても１０００弱である（非特許文献１参照）。すなわち、本実施形態にかかる磁気センサ素子１０によれば、高感度かつ高出力の磁気センサ１００を実現することができる。
【符号の説明】
【００９６】
１００…磁気センサ、１０，１０’…磁気センサ素子、１…磁化固定層、２…非磁性層、３，３’…磁化自由層、３Ａ…コア領域、３Ｂ…ボルテックス領域、４…下地層、４Ａ…第１下地層、４Ｂ…第２下地層、５…キャップ層、２０…電流源、３０…出力手段、３１…アンプ、３２…検出部、３３…バイアスティー、Ｃ…中心
【図１】
2017191841.tif 000003
【図２】
2017191841.tif 000004
【図３】
2017191841.tif 000005
【図４】
2017191841.tif 000006
【図５】
2017191841.tif 000007
【図６】
2017191841.tif 000008
【図７】
2017191841.tif 000009
【図８】
2017191841.tif 000010
【図９】
2017191841.tif 000011
【図１０】
2017191841.tif 000012